(57)【要約】  本発明は、広い温度範囲において使用されることができる、低い摩擦係数および高い耐摩耗性を有する新規ハイブリッドグリースの提供に関する。該新規ハイブリッドグリースは、合成炭化水素油、鉱油またはポリグリコールをベースとするグリースと共に、シリコーン油をベースとするグリースの組合せをベースとしている。殊に、該新規ハイブリッドグリースは、プラスチック−鋼の組合せをベースとする車両部品における継手を潤滑するために使用することができる。
2021508750.tif 000002
【特許請求の範囲】
【請求項１】
ハイブリッドグリースであって、
（Ａ）合成炭化水素油、ＰＡＯ、鉱油またはポリグリコールから選択される基油５０〜９０質量％と、増ちょう剤１０〜２５質量％と、添加剤０〜１０質量％とを含有する、合成炭化水素油、鉱油またはポリグリコールをベースとするグリース１０〜５０質量％および
（Ｂ）ポリジメチルシロキサン、ポリフェニルメチルシロキサンまたはそれらの混合物からなる群から選択されるシリコーン油７０〜９０質量％、増ちょう剤５〜３０質量％ならびに添加剤０〜１０質量％を含有する、シリコーングリース５０〜９０質量％
を含む、前記ハイブリッドグリース。
【請求項２】
（Ａ）合成炭化水素油、ＰＡＯ、鉱油またはポリグリコールから選択される基油７０〜８０質量％と、増ちょう剤１０〜２０質量％と、添加剤１〜７質量％とを含有する、合成炭化水素油、鉱油またはポリグリコールをベースとするグリース１０〜２０質量％および
（Ｂ）ポリジメチルシロキサン、ポリフェニルメチルシロキサンまたはそれらの混合物からなる群から選択されるシリコーン油７０〜８０質量％、増ちょう剤１０〜３０質量％ならびに添加剤１〜１０質量％を含有する、シリコーングリース８０〜９０質量％
を殊に含む、請求項１に記載のハイブリッドグリース。
【請求項３】
さらに成分（Ａ）中に固体潤滑剤０〜５０質量％を含有する、請求項１または２に記載のハイブリッドグリース。
【請求項４】
合成炭化水素油として、ＰＡＯ、ＰＡＯとオレフィンコポリマーとの混合物、ＰＡＯとポリイソブチレンとの混合物からなる群から選択される油を含有する、請求項１〜３のいずれか１項に記載のハイブリッドグリース。
【請求項５】
車両分野における継手を潤滑するための、請求項１〜４のいずれか１項に記載のハイブリッドグリースの使用。
【請求項６】
プラスチック／鋼の組合せをベースとする継手を潤滑するための、請求項５に記載のハイブリッドグリースの使用。
【請求項７】
車両においてパワーステアリングシステム（ＥＰＳ）、ブレーキアクチュエータ、ブレーキブースター、パワーウィンドウに使用されるような、アクチュエータを潤滑するための請求項１〜４のいずれか１項に記載のハイブリッドグリースの使用。
【請求項８】
前記ハイブリッドグリースが、前記の２種の異なるグリースを混合し、続いて均質化することによって製造される、請求項１〜４のいずれか１項に記載のハイブリッドグリースの使用。
【請求項９】
前記ハイブリッドグリースを、前記油のうち１種を含有するグリース液を製造することによって製造し、この中に第２の不溶性油成分を後から添加する、請求項１〜４のいずれか１項に記載のハイブリッドグリースの使用。
【発明の詳細な説明】
【技術分野】
【０００１】
本発明は、広い温度範囲において使用することができる、低い摩擦係数および高い耐摩耗性を有する新規ハイブリッドグリースの提供に関する。該新規ハイブリッドグリースは、合成炭化水素油、鉱油またはポリグリコールをベースとするグリースと共に、シリコーン油をベースとするグリースの組合せをベースとしている。殊に、該新規ハイブリッドグリースは、プラスチック−鋼の組合せをベースとする車両部品における継手の潤滑のために、さらに、車両においてますます使用されるアクチュエータ、例えばブレーキ、ブレーキブースター、パワーステアリングシステム（ＥＰＳ）ならびにパワーウィンドウにおける使用のために、使用することができる。
【０００２】
加えて、広い温度範囲にわたって極めて一定に維持することができる、特に低い摩擦係数は、シリコーン油をベースとする潤滑剤を用いて達成される。該摩擦係数およびスティックスリップ挙動のさらなる改善のために、高い基油粘度が必要である。シリコーングリース、殊にポリジメチルシロキサンをベースとするものは、極めて高い粘度指数ならびに低い流動点を有する。したがって、上記の特性を達成することができる。しかしながら、シリコーン油をベースとするグリース組成物は、殊に高負荷のかかる用途、例えば高応力のかかる駆動装置継手では、耐摩耗性の弱点を示す。
【０００３】
高い耐摩耗性は、とりわけ、鉱油、合成炭化水素、例えばＰＡＯ、エステル、ポリグリコールまたはＰＦＰＥをベースとするグリースを用いて達成される。広い温度範囲をカバーするために、できる限り高い粘度指数および低い流動点を有する基油が必要である。基油としてのＰＦＰＥは、その高いコストに基づき多くの用途に考慮に値しない。合成炭化水素、例えばｍ−ＰＡＯ（メタロセンＰＡＯ）に基づく最新の開発を伴ってさえも、この目標は、限られた程度でのみ達成することができる。合成炭化水素をベースとする系を用いて低い摩擦係数を達成するためには、添加剤、例えばＰＴＦＥが必要であるが、しかしながらこのことは極めて高い原料コストをまねく。
【０００４】
国際公開第２０１４／０２８６３２号（WO 2014/028632 A1）からは、ベースストックとしてシリコーンオイル不含のオイルと、シリコーンオイルとを含む、潤滑剤組成物が公知であり、ここで、該シリコーンオイルが、油溶性のオイルであり、かつエチルシリコーン、オクチルシリコーンから選択される。さらに、増ちょう剤として、リチウム石けんが挙げられる。
【０００５】
米国特許第４２５１４３１号明細書（US 4 251 431 B）には、ハイブリッドグリースとして、ＰＦＰＥをベースとし、メチルポリシロキサンを有する油の製造が記載されており、ここで、双方の油相は不溶性である。
【０００６】
欧州特許第０６５７５２４号明細書（EP 0 657 524 B1）にも、ＰＦＰＥ油と、ＰＦＰＥ不溶性のさらなる油成分との混合物が記載されている。
【０００７】
国際公開第２０１３／０１０８５１号（WO 2013/010851 A1）には、低粘度成分および、低粘度成分と低温で分離可能であり、高温で均一となる高粘度成分の二成分を有する、潤滑剤組成物が開示されている。
【０００８】
公知のハイブリッドグリースは、ＰＦＰＥグリースまたは油と、ＰＦＰＥフリーの他の潤滑グリースとのブレンドに関するものであり、ならびに混和性ではない組成物に関するものである。
【０００９】
したがって、本発明は、上記の要件を満たし、殊に−５０℃〜＋１６０℃の広い温度範囲内で適用でき、その際に、低い摩擦係数、ならびに長い寿命を生じ、かつ該部品での摩耗現象を実質的に生じない、潤滑剤組成物を提供することを目標としている。
【００１０】
このためには、本発明によれば、シリコーン油をベースとするグリースと、合成炭化水素油、鉱油またはポリグリコール油をベースとするグリースまたは油と、増ちょう剤と、通常の添加剤との混合物からなる、ハイブリッドグリースが提供される。決定的であるのは、双方の基油もしくは油相が、互いに混和性ではないことである。
【００１１】
“Synthetic Lubricants and High Performance Functional fluids”（R. L. Shubkin編）, Marcel Dekker Inc, ニューヨーク, バーゼル, 香港, 1993, ISBN 0-8247-8715-3には、典型的なＰＡＯ（p.1〜40）、シリコーン油（p.183〜203）およびポリグリコール（p.101〜123）についての情報が見出される。メタロセン触媒ＰＡＯは、例えばExxonMobilによって、講演（“The influence of Molecular Structure on the Properties of Polyalphaolefins”, Bruce Harrington, Sandy Reid-Peters著）の枠内で、エスリンゲンでの第19回国際トライボロジー会議（2014年1月21〜23日）で発表された。
【００１２】
Ullmanns Encyklopaedie der technischen Chemie, 改訂増補第4版, Verlag Chemie, 1981, Vol.20には、D. Klammanの寄稿“Schmierstoff und verwandte Produkte”（p.457〜671）において、同様に、シリコーン油についての情報（p.523〜525）が見出される。該油の粘度はその際に、４０℃で１８ｍｍ２／ｓ〜２００００ｍｍ２／ｓであってよい。
【００１３】
通常、シリコーン油を合成炭化水素油と混合することは不可能である。しかし、驚くべきことに、例えばシリコーン油としてポリジメチルシロキサンおよび合成炭化水素として例えばＰＡＯのような、不混和性の基油から構成されているグリースを混合することができる。これらを混合して、均質な潤滑剤を生じさせることができる。そのうえ、基油としてのシリコーン油および増ちょう剤を含有するバッチを製造し、かつ混合成分として該合成炭化水素油を添加剤に類似して添加することが可能である。同様に、基油としての合成炭化水素油および増ちょう剤を含有するバッチを製造し、かつ混合成分として該シリコーン油のみを添加剤に類似して添加することが可能である。該混合物は、潤滑グリースの製造において従来技術に相当するような撹拌機を用いて、製造することができる。混合した後に、後続の均質化プロセス工程を、例えばミリング装置（コロイドミル）、ロールミルまたは高圧ホモジナイザーを用いて、行うことができる。
【００１４】
こうして製造された潤滑剤は、必要とされ、かつ望ましい上記の全ての特性を示す。
【００１５】
該シリコーン油は、ポリジメチルシロキサン、ポリフェニルメチルシロキサンまたは双方の油の混合物からなる群から選択される。該合成炭化水素油は、ＰＡＯ、ＰＡＯとオレフィンコポリマーとの混合物、ＰＡＯとポリイソブチレンとの混合物からなる群から選択される。該増ちょう剤は、非石けん基増ちょう剤、例えばウレア、および石けん基増ちょう剤、例えば複合および単一石けん基増ちょう剤の群から選択され、殊に好ましくは、１２−ヒドロキシステアリン酸リチウム、ステアリン酸リチウムである。
【００１６】
さらに、通常の添加剤、例えば酸化防止剤、防食剤ならびに固体潤滑剤が、本発明によるハイブリッドグリース中に含まれていてよい。
【００１７】
本発明によるハイブリッドグリースについては、
（Ａ）合成炭化水素油、ＰＡＯ、鉱油またはポリグリコールから選択される基油５０〜９０質量％と、増ちょう剤１０〜２５質量％と、添加剤０〜１０質量％とを含有する、合成炭化水素油、鉱油またはポリグリコールをベースとするグリース１０〜５０質量％が、
（Ｂ）シリコーン油７０〜９０質量％、増ちょう剤５〜３０質量％ならびに添加剤０質量％から１０質量％までを含有する、シリコーングリース５０〜９０質量％と、混合される。
【００１８】
選択的に、成分（Ａ）は、固体潤滑剤０〜５０質量％を含有していてよい。固体潤滑剤は、例えば、ＰＴＦＥ、グラファイト、二硫化モリブデン、メラミンシアヌレートおよびそれらの混合物であってよい。
【００１９】
殊に好ましくは、本発明によるハイブリッドグリースについては、
（Ａ）合成炭化水素油、鉱油またはポリグリコールから選択される基油７０〜９０質量％と、増ちょう剤１０〜２０質量％と、添加剤１〜７質量％とを含有する、グリース１０〜２０質量％が、
（Ｂ）ポリジメチルシロキサン７０〜８０質量％、増ちょう剤３０質量％までならびに添加剤１〜１０質量％を含有する、シリコーングリース８０〜９０質量％と、混合される。
【００２０】
特に好ましいのは、合成炭化水素としてＰＡＯ、ｍＰＡＯ、エチレン、ＬＡＯコポリマーが使用される、ハイブリッドグリースである。
【図面の簡単な説明】
【００２１】
【図１】ボールジョイントにおけるトルク試験に基づいた摩擦係数を測定するための装置の構成を示す。
【図２】図１における装置の測定の時間的経過を例示的に示す。
【図３】ボールジョイントにおける耐摩耗性試験に基づいた耐摩耗性を測定するための装置を示す。
【００２２】
本発明は、次の実施例によって、より詳しく説明される。
【実施例】
【００２３】
製造：
潤滑グリースのための従来技術による標準製造方法が使用される。
【００２４】
該基油あるいは該基油または油混合物の一部を、潤滑グリースを製造するために従来技術において利用されるような、撹拌機を備えた適した加熱可能な容器中に装入する。その中で、該増ちょう剤の製造、例えば水酸化リチウムでのステアリン酸または１２−ＯＨ−ステアリン酸の中和、続いて、水の除去のためならびに該増ちょう剤構造の形成のための加熱段階が行われる。ピーク温度として、２１０℃まで達してよいので、該石けん基増ちょう剤を完全に溶融させ、続いて、意図的な冷却により、該増ちょう剤のモルホロジーを調節する。続く冷却段階において、該添加剤を添加し、かつ均質に分布させる。そのうえ、基油としてのシリコーン油および増ちょう剤を含有するバッチを製造し、かつ混合成分として該合成炭化水素油を添加剤に類似して添加することが可能である。同様に、基油としての合成炭化水素油および増ちょう剤を含有するバッチを製造し、かつ混合成分として該シリコーン油のみを添加剤に類似して添加することが可能である。引き続き、均質化プロセスは、例えば、潤滑グリースの製造のために従来技術によれば常用であるような、ロールミルまたはコロイドミルまたは高圧ホモジナイザーを用いて、行われる。
【００２５】
上記の方法に従って、第１表に示されるグリース成分（Ａ）および（Ｂ）を製造した。全ての記載の単位は質量％である。
【００２６】
第１表
【表１】
2021508750.tif 000003
【００２７】
ハイブリッドグリース：
双方のグリースの混合物は、潤滑グリースの製造において従来技術に相当するような、撹拌機を用いて製造することができる。そのうえ、基油としてのシリコーン油および増ちょう剤を含有するバッチを製造し、かつ混合成分として該合成炭化水素油を添加剤に類似して添加することが可能である。同様に、基油としての合成炭化水素油および増ちょう剤を含有するバッチを製造し、かつ混合成分として該シリコーン油のみを添加剤に類似して添加することが可能である。混合した後に、後続の均質化プロセス工程は、例えば、ミリング装置（コロイドミル）、ロールミルまたは高圧ホモジナイザーを用いて、行うことができる。
【００２８】
この方法によって、本発明によるハイブリッドグリースを、第２表に示されている成分（Ａ）および（Ｂ）から製造した。全ての記載の単位は質量％である。
【００２９】
第２表
【表２】
2021508750.tif 000004
【００３０】
摩擦係数の測定
ボールジョイントにおけるトルク試験に基づいた摩擦係数を測定するために、以下に記載された試験方法を使用した。その試験装置の構成は、図１に示されている。
【００３１】
車両の駆動装置に大量生産工程で組み込まれるような、ボールジョイントを使用した。その球は、２３ｍｍの直径を有する鋼製である。該鋼球は、ＰＯＭ（ポリオキシメチレン）製のプラスチックシェルで包囲される。該プラスチックシェルと該鋼球との間に、該潤滑剤が導入される。続いて、該球を有する該ＰＯＭシェルは、ハウジング内に形状結合により導入される。該ハウジングは、一定の力が、シェルおよび球からなる該系に作用されるように押し込まれる。本例において、その接触面圧は約１Ｎ／ｍｍ２である。
【００３２】
第３表は、トルク試験に基づいた摩擦係数の測定の結果を示す。
【００３３】
第３表
【表３】
2021508750.tif 000005
【００３４】
合成炭化水素をベースとするグリースに比べて、ハイブリッド化により、ゆるめトルクおよび回転トルクに有利な影響を及ぼすことができた。全温度範囲にわたる該シリコーングリースの低いゆるめトルクならびに回転トルクは、殊にハイブリッドグリースＢおよびＣを用いて、特に有利に達成することができ、かつ一部はそれどころかさらに優れており、すなわち低下させることができた。
【００３５】
耐摩耗性の測定
その摩耗試験を、ボールジョイントにおいて実施した。
【００３６】
記載されるボールジョイントに、装置により３２４０Ｎの負荷をかける。該装置は、可動式に取り付けられているので、該球は該ＰＯＭシェル内において傾けることができる。該傾斜運動は、３°の振れおよび１５Ｈｚの周波数で実施される。定期的な間隔で該運動は停止され、かつ該負荷の解放ならびに反転により、該摩耗により生じた遊びが求められる。
【００３７】
該耐摩耗性試験のための装置の構成は、図３に示されている。
【００３８】
該摩耗試験の結果は、第４表に示されている。
評価したのは、百十万の負荷サイクル後の該ジョイントの摩耗距離であった。
【００３９】
第４表
【表４】
2021508750.tif 000006
【００４０】
該シリコーングリースに比べて、ハイブリッド化により、その摩耗値に有利な影響を及ぼすことができた。殊にハイブリッドグリースＢを用いて、極めて良好な摩耗レベルを達成することができた。
【図１】
2021508750.tif 000007
【図２】
2021508750.tif 000008
【図３】
2021508750.tif 000009
【国際調査報告】
2021508750.tif 000010
2021508750.tif 000011
2021508750.tif 000012
2021508750.tif 000013
2021508750.tif 000014
2021508750.tif 000015